СПОСОБ ПОЛУЧЕНИЯ ПОРОШКА ВЕНТИЛЬНОГО МЕТАЛЛА

1. Способ получения порошка вентильного металла, включающий загрузку в реакционный сосуд шихты, содержащей вентильный металл в виде кислородного или кислородного и бескислородного соединения тантала или ниобия, галогенид щелочного металла и легирующую добавку, нагревание шихты с образованием расплава, введение в расплав щелочного металла при перемешивании с восстановлением вентильного металла, охлаждение реакционной массы и отмывку порошка вентильного металла от галогенидов щелочного металла, отличающийся тем, что в качестве легирующей добавки используют кислород кислородного соединения тантала или ниобия, количество которого в расплаве регулируют путем изменения соотношения компонентов шихты согласно зависимости
,
где n(O) - количество кислорода, моль;
k - эмпирический коэффициент, k=60-350 моль;
1
1
m, М - масса и молярная масса кислородного соединения тантала или ниобия соответственно в кг и кг/моль;
2
2
m, М - масса и молярная масса бескислородного соединения тантала или ниобия соответственно в кг и кг/моль;
3
3
m, М - масса и молярная масса галогенида щелочного металла соответственно в кг и кг/моль,
а восстановление вентильного металла ведут в температурном интервале 550-850°С.
2
2
5
3
6
2
2
3
6
4
2
2
3
3
5
2
5
2
5
2
7
2
7
2. Способ по п.1, отличающийся тем, что в качестве кислородного соединения вентильного металла используют соединение, выбранное из группы, содержащей KMeOF, KMeOF, KMeOF, KMeOF, KMeOF, KMeOFCl, KMaMeOFCl, MeO, а в качестве бескислородного соединения вентильного металла берут KMeF или NaMeF, где Me - Та или Nb.
3. Способ по п.1, отличающийся тем, что в качестве щелочного металла используют натрий, калий или их смесь.
4. Способ по п.1 или 3, отличающийся тем, что в качестве галогенида щелочного металла используют его хлорид и/или фторид.